(57)【要約】      （修正有）【課題】アルカリ溶解性の異なる２種類の繊維を用いて、布帛を得た後アルカリ処理により通気口を設けて、生地の劣化の少ない、通気性に優れたストレッチ織物の提供。【解決手段】交絡数を２０〜１２０個／ｍ有する３３〜３３０ｄｔｅｘのポリエステル系複合繊維を含む織物であって、生地の表裏へ貫通した穴が１０〜３０個／ｃｍ２であるストレッチ織物。前記織物の通気量が１６〜４０ｃｍ３／ｃｍ２・ｓｅｃであるストレッチ織物。前記ポリエステル系複合繊維の一方の構成成分が、ポリトリメチレンテレフタレートであるストレッチ織物。【選択図】なし【特許請求の範囲】
【請求項１】
交絡数を２０〜１２０個／ｍ有する３３ｄｔｅｘ以上、３３０ｄｔｅｘ以下のポリエステル系複合繊維を含む織物であって、生地の表裏へ貫通した穴が１０個／ｃｍ２以上、３０個／ｃｍ２以下であるストレッチ織物。
【請求項２】
該ストレッチ織物の通気量が１６ｃｍ３／ｃｍ２・ｓｅｃ以上、４０ｃｍ３／ｃｍ２・ｓｅｃ以下である請求項１記載のストレッチ織物。
【請求項３】
前記ポリエステル系複合繊維の１方の構成成分がポリトリメチレンテレフタレートであることを特徴とする請求項１または２記載のストレッチ織物。
【発明の詳細な説明】
【技術分野】
【０００１】
本発明は、ストレッチ織物に関するものである。
【背景技術】
【０００２】
従来、通気性に優れる織物の製造方法として、アルカリ溶解性が互いに異なる２種の繊維を用いて布帛を得た後、アルカリ減量加工を施し通気口を設け通気性を得る手段がとられていた（特許文献１、２参照）
【先行技術文献】
【特許文献】
【０００３】
【特許文献１】特開２０１１−８９２３１号公報
【特許文献２】特開２０１３−７９４６４号公報
【発明の概要】
【発明が解決しようとする課題】
【０００４】
アルカリ溶解性が互いに異なる２種の繊維を用いて布帛を得た後、アルカリ減量加工を施し通気口を設け通気性を得る手段においては、目ズレやアルカリによる生地の強度劣化を引き起こす可能性があった。
【０００５】
本発明は衣服や資材において、通気性に優れたストレッチ織物を提供することにある。
【課題を解決するための手段】
【０００６】
本発明は、上記課題に対して、糸加工、具体的には、糸条に交絡を付与し、その交絡された収束点が製織した後、タテ糸及びヨコ糸で隣接する糸−糸間に生地の表裏へ貫通した穴を形成せしめ、得られた織物に通気性を付与できるのではないかとの仮説の下、鋭意検討を行い、通気性且つストレッチ性に優れた織物を得られることを見いだしたものである。すなわち、交絡数を２０〜１２０個／ｍ有する３３ｄｔｅｘ以上、３３０ｄｔｅｘ以下のポリエステル系複合繊維を含む織物であって、生地の表裏へ貫通した穴が１０個／ｃｍ２以上、３０個／ｃｍ２以下であるストレッチ織物である。
【発明の効果】
【０００７】
通気性に優れたストレッチ織物を提供することができる。
【発明を実施するための形態】
【０００８】
本発明は、交絡数を２０〜１２０個／ｍ有する３３ｄｔｅｘ以上、３３０ｄｔｅｘ以下のポリエステル系複合繊維を含む織物であって、生地の表裏へ貫通した穴が１０個／ｃｍ２以上、３０個／ｃｍ２以下であるストレッチ織物である。
【０００９】
本発明に用いるポリエステル系複合繊維は、一方の構成成分がポリトリメチレンテレフタレートを主成分とすることが好ましく、他方の構成成分がポリエチレンテレフタレートを主成分とするサイドバイサイド型または偏心芯鞘型であることがより好ましい。
【００１０】
本発明に用いるポリエステル系複合繊維の繊度は、３３ｄｔｅｘ以上、３３０ｄｔｅｘ以下である。かかる範囲であると、一般衣料向けだけでなく産業資材向けへ使用できるためである。
【００１１】
本発明に用いるポリエステル系複合繊維の交絡数は、２０〜１２０個／ｍであり、より高い通気性を得るためには６０〜１２０個／ｍであることが好ましい。  本発明において用いられるポリエステル系複合繊維に交絡付与する手法としては、市販のエアー加工機もしくは仮撚り加工機を用いて、糸条を交絡ノズルまたは流体乱流ノズルにオーバーフィードさせながら圧縮空気を吹き付けることで交絡付与させることが好ましい。また、必要に応じ交絡付与後に糸染め加工してもかまわない。
【００１２】
前記ポリエステル系複合繊維に用いられるポリトリメチレンテレフタレートとは、トリメチレンテレフタレートを主たる繰り返し単位とする重合体成分からなるものである。すなわち、テレフタル酸を主たる酸成分とし、１，３−プロパンジオールを主たるグリコール成分として得られるポリエステルが好ましい。ここで主たるとは、前記以外のエステル結合を形成可能な共重合成分が２０モル％以下の割合で含まれていてもよいことを表し、かかる割合は１０モル％以下であることが好ましい。共重合可能な化合物として、イソフタル酸、コハク酸、シクロヘキサンジカルボン酸、アジピン酸、ダイマ酸、セバシン酸、５−ナトリウムスルホイソフタル酸などのジカルボン酸類、エチレングリコール、ジエチレングリコール、ブタンジオール、ネオペンチルグリコール、シクロヘキサンジメタノール、ポリエチレングリコール、ポリプロピレングリコールなどのジオール類を用いることができる。
【００１３】
前記ポリエステル系複合繊維に用いられるポリエチレンテレフタレートとしては、エチレンテレフタレート単位を主たる繰り返し単位とする重合体成分からなるものである。すなわち、テレフタル酸を主たる酸成分とし、エチレングリコールを主たるグリコール成分として得られるポリエステルが好ましい。ここで主たるとは、前記以外のエステル結合を形成可能な共重合成分が２０モル％以下の割合で含まれていてもよいことを表し、かかる割合は１０モル％以下であることが好ましい。共重合可能な化合物としては、イソフタル酸、コハク酸、シクロヘキサンジカルボン酸、アジピン酸、ダイマ酸、セバシン酸、５−ナトリウムスルホイソフタル酸などのジカルボン酸類、トリエチレングリコール、ポリエチレングリコール、プロパンジオール、ブタンジオール、ペンタンジオール、ハイドロキノン、ビスフェノールＡなどのジオール類を用いることができる。また、必要に応じて、艶消し剤となる二酸化チタン、滑剤としてのシリカやアルミナの微粒子、抗酸化剤としてのヒンダードフェノール誘導体などを添加してもよい。
【００１４】
本発明のストレッチ織物のストレッチ方向は、製織のタテ糸方向もしくはヨコ糸方向のどちらか一方向の１ｗａｙストレッチでもよく、もしくはタテ糸／ヨコ糸の二方向の２ｗａｙストレッチでもよく、伸び方向、ストレッチ率に限定されるものではない。
【００１５】
本発明のストレッチ織物の織物組織としては、平織、綾織、朱子織等の三原組織、変化組織など限定されるものではないが、高い通気性の効果が得るには平織が好ましい。
【００１６】
本発明のストレッチ織物は、ポリエステル系複合繊維の交絡させた部分が収束点となり織物にした際に生地の表裏へ貫通した穴（以降、通気口と記すこともある）を形成する。ここで生地の表裏へ貫通した穴とは、織物のタテ糸及びヨコ糸の糸-糸間で交絡された収束点が隣接した部分、もしくは隣接した糸-糸のどちらかが交絡された収束点を有する際に生じる空域を指し、その空域の投影面における面積が０．０１ｍｍ２以上であるものを言う。本発明のストレッチ織物の通気量は１６ｃｍ３／ｃｍ２・ｓｅｃ以上、４０ｃｍ３／ｃｍ２・ｓｅｃ以下であることが好ましい。ここで通気量とはＪＩＳ  Ｌ  １０９６：２０１０（Ａ法フラジール法）で測定した通気量である。この通気性は、ポリエステル系複合繊維の繊度、交絡数、織物設計、織物組織で通気口の大きさや通気口数を適宜調整することにより調整することができる。
【００１７】
本発明のストレッチ織物は、スポーツウェア、ホームウェア、コート、ブルゾン、ブラウス、シャツ、スカート、スラックス、裏地、室内運動着、パジャマ、寝間着、肌着、ユニフォーム、オフィスウェア、白衣などの衣料品や衣料資材や、カーテン、ブラインドなどの産業用資材としてもよい。
【実施例】
【００１８】
以下、本発明を実施例によりさらに具体的に説明する。
【００１９】
実施例中における品質評価方法は以下の方法を用いた。
【００２０】
（通気性）
ＪＩＳ  Ｌ  １０９６：２０１０（Ａ法フラジール法）に規定される方法で、フラジール試験器を用いて試験片を通過する空気の通気量（ｃｍ３／ｃｍ２・ｓｅｃ）を求めた。
【００２１】
［実施例１］
ポリエステル系複合繊維として東レ・オペロンテックス株式会社製の“ライクラ（登録商標）”Ｔ４００ファイバー１６７Ｔ−７２ｆを用い、これに（株）ＡＩＫＩリオテック社製エアーカバリング機にて該糸に８０個／ｍの交絡を付与した。
【００２２】
タテ糸にポリエチレンテレフタレート繊維５６Ｔ−１８ｆ、ヨコ糸に前記“ライクラ（登録商標）”Ｔ４００ファイバー１６７Ｔ−７２ｆ交絡数８０個／ｍを配した平織物を製織し、タテ密度１３４本／２．５４ｃｍ、ヨコ密度７６本／ｃｍ、ストレッチ率３５％のストレッチ織物を得た。
【００２３】
得られたストレッチ織物は前記ヨコ糸に糸加工機を用いて交絡付与したところが収束されて織物の生地の表裏へ貫通した穴が２６個／ｃｍ２発現し、通気量３１ｃｍ３／ｃｍ２・ｓｅｃの通気性に優れたものであった。
【００２４】
［比較例１］
東レ・オペロンテックス株式会社製の“ライクラ（登録商標）”Ｔ４００１６７Ｔ−７２ｆに（株）ＡＩＫＩリオテック社製エアーカバリング機による交絡付与しなかった以外は実施例１と同様に平織物を製織し、タテ密度１２２本／２．５４ｃｍ、ヨコ密度７４本／ｃｍ、ストレッチ率１８％のストレッチ織物を得た。
【００２５】
得られたストレッチ織物は実施例１よりタテ密度、ヨコ密度が少ないにも関わらず、１５ｃｍ３／ｃｍ２・ｓｅｃで通気性が劣るものであった。